(57)【特許請求の範囲】
【請求項１】
スパッタリングターゲットとバッキングプレートがボンディング材を介して接合されてなるターゲット接合体において、
前記ボンディング材は、室温から１５０℃までにおける粘着力Ｓ（Ｎ／ｃｍ２）が０．４以上である耐熱性粘着材であり、
前記スパッタリングターゲットと前記バッキングプレートの接合面積に対する前記耐熱性粘着材を貼着した面積率（Ａ％）が８０％以下であると共に、
前記耐熱性粘着材を貼着した面積率（Ａ％）と、単位面積あたりの前記スパッタリングターゲットの自重Ｆ（Ｎ／ｃｍ２）との関係が下記（１）式を満たし、且つ前記耐熱性粘着材が貼着していない前記接合面の少なくとも一部に、耐熱性及び導電性を有するスペーサーが介在していることを特徴とするターゲット接合体。
１．０≦［（Ｓ×Ａ）／Ｆ］    ・・・（１）
（式中、Ｆ：前記スパッタリングターゲットの自重（Ｎ／ｃｍ２）、Ｓ：前記耐熱性粘着材の粘着力（Ｎ／ｃｍ２）、Ａ：前記耐熱性粘着材を貼着した面積率（％））
【請求項２】
前記耐熱性粘着材が両面テープである請求項１に記載のターゲット接合体。
【請求項３】
前記耐熱性粘着材の２１０℃における粘着力は、０．０２（Ｎ／ｃｍ２）以下である請求項１または２に記載のターゲット接合体。
【請求項４】
前記耐熱性スペーサーは、Ｓｎ合金である請求項１〜３のいずれかに記載のターゲット接合体。
【請求項５】
前記スパッタリングターゲットは、アルミニウム、銅、モリブデン、チタン、及び銀よりなる群から選択される少なくとも一種、又はその合金からなるものである請求項１〜４のいずれかに記載のターゲット接合体。
【請求項６】
前記バッキングプレートは、銅、銅合金、アルミニウム、及びアルミニウム合金よりなる群から選択される少なくとも一種である請求項１〜５のいずれかに記載のターゲット接合体。
【発明の詳細な説明】
【技術分野】
【０００１】
本発明はスパッタリングターゲットをスパッタ装置に装着するためのスパッタリングターゲットとバッキングプレートをボンディング材を介して接合したターゲット接合体に関するものである。
【背景技術】
【０００２】
テレビ、ノートパソコン、その他のモニターの用途で形成される液晶ディスプレイ、有機ＥＬディスプレイ等を構成する表示装置用薄膜や、光記録分野、半導体分野における配線膜等の形成には、一般にスパッタリング法が採用されている。スパッタリング法とは、基板とスパッタリングターゲット（以後、ターゲット材と称する）との間でプラズマ放電を形成し、該プラズマ放電によりイオン化した気体をターゲット材に衝突させて、該ターゲット材の原子をたたき出し基板上に堆積させて薄膜を作製する方法であり、真空蒸着法やＡＩＰ法と異なり、ターゲット材と同じ組成の薄膜を形成できるメリットを有する。
【０００３】
このスパッタリング法に用いる上記ターゲット材としては、一般に長方形状、円盤状等の平板状のものが使用され、該ターゲットは、その冷却や支持を目的にバッキングプレート（支持体）にはんだ等でロウ付けされた状態で用いられるのが一般的である。
【０００４】
ところで上記バッキングプレートは、上述の通り、成膜時に加熱されたターゲットの冷却を目的としていることから、一般に熱伝導率の高い純Ｃｕ製、Ｃｕ合金製、純Ａｌ製またはＡｌ合金製のものが使用されている。一方、上記バッキングプレートに取り付けられるターゲット材は、形成する薄膜に応じた金属材料からなり、例えばＡｌ、Ｃｕ、Ｍｏ、Ｔａ、Ｔｉ、Ａｇなどの金属、またはこれらの合金など、様々な金属材料のものが使用される場合が多い。またターゲット材とバッキングプレートの接合には、熱伝導性と導電性が良好な低融点はんだ（例えばＩｎ系、Ｓｎ系等の金属）などのボンディング材を用いたメタルボンディングが一般的に行われている。
【０００５】
メタルボンディングによるターゲット材とバッキングプレートとの接合は、通常、ターゲット材とバッキングプレートの間にボンディング材を配置した後、加熱処理してボンディング材を溶融させてターゲット材とバッキングプレートを融着し、この状態で室温まで冷却することによって、ターゲット材とバッキングプレートとを接合させている。
【０００６】
しかし、ターゲット材とバッキングプレートが異なる金属材料である場合、熱膨張率に差があるため、ボンディング材を溶融させてターゲット材とバッキングプレートを融着した後、室温まで冷却すると、ターゲット材とバッキングプレートの熱膨張後の収縮差や、ボンディング材の凝固収縮によって生じる応力など、加熱処理に起因してターゲット接合体に反りが生じていた。このような反りが生じると、ターゲット接合体をスパッタ装置に取り付けることが困難となったり、ボンディング材にクラックが生じて、ターゲット材が消耗する前にターゲット材とバッキングプレートが分離し、繰り返し成膜できなくなる等といった不具合が発生する原因となっていた。特にターゲット材が大型化すると、前記収縮差が大きくなり、また前記凝固収縮による応力の影響も受けやすくなるため、反りの矯正作業が必要になり、生産性が低下することからターゲット接合体の反りの抑制が求められていた。
【０００７】
ターゲット材とバッキングプレートをロウ付けして得られる積層体の上記問題を解消し得るものとして、例えば特許文献１には、ボンディング材を介してターゲット材とバッキングプレートを接合したものであって、該バッキングプレートに、ボンディング材用の凹陥部を設けると共に、該凹陥部と連通する連通窪み部を該凹陥部の外周壁に形成したものが提案されている。この様な構造とすることで、ボンディング材が凝固収縮する場合でも、ターゲット材の反りが発生しないと示されている。しかし該技術は、ボンディング部（ロウ材）の剥離を問題とするものでなく、またバッキングプレートとして複雑な形状のものを用意しなければならないといった問題がある。
【０００８】
特許文献２には、スパッタリングターゲットよりも熱膨張率の大きな板材と小さな板材をバッキングプレートの片面にそれぞれ配置して一体化すれば、温度変化によるバッキングプレートの反りを防止し、かつ支持するターゲットと同等の熱膨張特性を付与でき、ターゲットの反りや亀裂、ロウ接部の剥がれなどを抑制できると示されている。しかし該技術の場合も、バッキングプレートの構造が複雑となるといったデメリットがある。
【０００９】
また特許文献３には、ターゲットとバッキングプレートをＡｌ合金で形成することで、線膨張率の差を縮めることが提案されている。しかし該技術におけるターゲットとバッキングプレートの組み合わせでは、ターゲットとしてＡｌ−Ｎｄ合金が用いられる場合においては、両者の熱膨張率の差が十分に縮められておらず、上記ロウ材の亀裂を確実に抑制することができない。
【００１０】
特許文献４や特許文献５には、Ａｌ−Ｎｄ合金薄膜のスパッタリングで生じる応力を抑制して、反りの矯正を省略できる支持体として、２５〜１００℃における平均線膨張係数を制御したＡｌ合金を用いることが提案されている。しかしながら、この支持体を適用できるターゲットは、Ａｌ−Ｎｄ合金に限定されており、使用対象が限られるという問題があった。
【先行技術文献】
【特許文献】
【００１１】
【特許文献１】特開２００３−１８３８２２号公報
【特許文献２】特開平０８−２４６１４４号公報
【特許文献３】特開平１０−０４６３２７号公報
【特許文献４】特開２００６−１４４１１８号公報
【特許文献５】特開２００６−１４４１１９号公報
【発明の概要】
【発明が解決しようとする課題】
【００１２】
本発明は上記の様な事情に着目してなされたものであって、その目的は、ターゲット材とバッキングプレートとをボンディング材を介してターゲット接合体とする際の反りの発生を抑制し、さらにはスパッタリング中の温度上昇に起因するターゲット材とバッキングプレートとの剥離や破壊を効果的に防止し、且つ導電性に優れたターゲット接合体を提供することにある。特にターゲット材をバッキングプレートに繰り返し装着するための接合、分離作業の手間を大幅に簡素化し、生産性を向上させる技術を提供することにある。
【課題を解決するための手段】
【００１３】
上記課題を達成し得た本発明とは、スパッタリングターゲットとバッキングプレートがボンディング材を介して接合されてなるターゲット接合体において、前記ボンディング材は、室温から１５０℃までにおける粘着力Ｓ（Ｎ／ｃｍ２）が０．４以上である耐熱性粘着材であり、前記スパッタリングターゲットと前記バッキングプレートの接合面積に対する前記耐熱性粘着材を貼着した面積率（Ａ％）が８０％以下であると共に、前記耐熱性粘着材を貼着した面積率（Ａ％）と、単位面積あたりの前記スパッタリングターゲットの自重Ｆ（Ｎ／ｃｍ２）との関係が下記（１）式を満たし、且つ前記耐熱性粘着材が貼着していない前記接合面の少なくとも一部に、耐熱性及び導電性を有するスペーサーが介在していることに要旨を有するターゲット接合体である。
１．０≦［（Ｓ×Ａ）／Ｆ］    ・・・（１）
（式中、Ｆ：前記スパッタリングターゲットの自重（Ｎ／ｃｍ２）、Ｓ：前記耐熱性粘着材の粘着力（Ｎ／ｃｍ２）、Ａ：前記耐熱性粘着材を貼着した面積率（％））
【００１４】
本発明では、耐熱性粘着材が両面テープであることが好ましく、また上記耐熱性粘着材の２１０℃における粘着力は、０．０２（Ｎ／ｃｍ２）以下であることも好ましい実施態様である。
【００１５】
また本発明では、上記耐熱性スペーサーは、Ｓｎ合金であることも好ましい実施態様である。
【００１６】
更に本発明では、上記スパッタリングターゲットは、アルミニウム、銅、モリブデン、チタン、及び銀よりなる群から選択される少なくとも一種、又はその合金からなるものであることも好ましく、また上記バッキングプレートは、銅、銅合金、アルミニウム、及びアルミニウム合金よりなる群から選択される少なくとも一種であることも好ましい実施態様である。
【発明の効果】
【００１７】
本発明によればスパッタリングの間、所定の高い粘着力を有する耐熱性粘着材（ボンディング材）を介してターゲット材とバッキングプレートを接合しているため、低融点はんだの融着による接合のように反りが生じるといった問題が生じない。よって従来のような反りの矯正作業は不要であり、さらにはスパッタリング中の温度上昇に起因するターゲット材とバッキングプレートとの剥離や破壊を効果的に防止できる。また本発明のターゲット接合体は導電性のスペーサーを介在させているため優れた導電性を有している。また本発明の好ましい態様によれば、スパッタリング時の温度を超えて加熱すると粘着力を失うような粘着材を使用しているため、ターゲット材とバッキングプレートとの接合・分離を容易に行うことができ、剥離作業の手間を大幅に簡素化できる。
【図面の簡単な説明】
【００１８】
【図１】図１は本発明のターゲット接合体の概略説明図（断面図）である。
【図２】図２は本発明のバッキングプレートに耐熱性粘着材とスペーサーが設置された状態を示す概略説明図（斜視図）である。
【図３】図３は実施例におけるバッキングプレートに耐熱性粘着材とスペーサーが設置された状態を示す概略説明図である。
【発明を実施するための形態】
【００１９】
ターゲット材とバッキングプレートをボンディング材を介してターゲット接合体とする際に、ボンディング材としてＩｎやＳｎなどの低融点金属を用いた場合、加熱処理して低融点金属を溶融してターゲット材を融着させる必要であり、上記したように加熱処理に起因してターゲット接合体に反りや剥離等の問題が生じることから、本発明者らはこのような問題を解決できるターゲット接合体について鋭意研究を重ねた。その結果、ターゲット材とバッキングプレートがボンディング材を介して接合されたターゲット接合体において、ボンディング材として、スパッタリングするときの一般的なボンディング材到達温度（以下、スパッタリング時のボンディング材温度を単にスパッタリング温度と呼ぶ場合がある）である室温から１５０℃までにおける粘着力Ｓ（Ｎ／ｃｍ２）が０．４以上である耐熱性粘着材を使用すると共に、ターゲット材とバッキングプレートの接合面積に対する耐熱性粘着材を貼着した面積の割合（面積率Ａ％）を８０％以下とし、更に耐熱性粘着材を貼着した面積率Ａ（％）、耐熱性粘着材の粘着力Ｓ（Ｎ／ｃｍ２）、及び単位面積あたりのターゲット材の自重Ｆ（Ｎ／ｃｍ２）との関係が式（１）、すなわち１．０≦［（Ｓ×Ａ）／Ｆ］となるように調節し、更に耐熱性粘着材が貼着していない接合面の少なくとも一部に、耐熱性スペーサーを介在させることによって、上記問題を解決できることを見出し、本発明を完成するに至った。
【００２０】
上記の耐熱性粘着材を用いれば、スパッタリング温度では０．４Ｎ／ｃｍ２以上の高い粘着力を有するため、ターゲット材とバッキングプレートとの強固な接合が維持できる。好ましくは、上記耐熱性粘着材としてスパッタリング温度を超えて加熱すると粘着力が低下するものを用いれば、使用済みターゲットをバッキングプレートから容易に分離できるため、剥離作業を効率的に行なうことができる。
【００２１】
以下、本発明のターゲット接合体について図１を参照しながら説明する。本発明のターゲット接合体１は、ターゲット材２とバッキングプレート３がボンディング材４を介して接合されており、ボンディング材がない非接合部分の少なくとも一部には耐熱性及び導電性を有するスペーサー５（以下、単にスペーサー５という場合がある。）を介在させている。なお、図１では、非接合部分をスペーサー５が覆うように配置されているが、本発明はこれに限定されず、ターゲット接合体に要求される導電性が発揮されるのであれば、非接合部分の全部ではなくその一部にスペーサー５が配置されていても良い。
【００２２】
本発明に用いられるボンディング材４は、ターゲット材２とバッキングプレート３を接合するための耐熱性粘着材であって、具体的には室温から１５０℃までにおける粘着力Ｓが、０．４（Ｎ／ｃｍ２）以上有する耐熱性粘着材である。
【００２３】
粘着力Ｓを０．４（Ｎ／ｃｍ２）以上としたのは、粘着力Ｓが０．４（Ｎ／ｃｍ２）未満であると、例えばスパッタ装置への取付などの取扱い時やスパッタリング中にターゲット材が自重などで剥離することがあるからである。粘着力Ｓは好ましくは１．０（Ｎ／ｃｍ２）以上、より好ましくは２．０（Ｎ／ｃｍ２）以上である。また０．４（Ｎ／ｃｍ２）以上の粘着力は、室温（２５℃）から１５０℃までの全ての温度範囲にわたって維持している必要がある。室温下で耐熱性粘着材が０．４（Ｎ／ｃｍ２）以上の粘着性を有していれば、ターゲット材とバッキングプレートを室温で接合できる。また０．４（Ｎ／ｃｍ２）以上の粘着力を１５０℃まで必要としたのは、スパッタリング時の耐熱性粘着材温度は、通常、室温から最大でも１５０℃程度であることを考慮したためである。そこで本発明では耐熱性粘着材の粘着力として、スパッタリング時の上限到達温度である１５０℃での粘着力を０．４（Ｎ／ｃｍ２）以上と規定した。
【００２４】
また耐熱性とは、高温下においてターゲット材とバッキングプレートを接着させた状態を維持できることを指し、スパッタリング中に接着接合が解けて剥離しない性質をいう。
【００２５】
なお、本発明で用いられる耐熱性粘着材は上記特性に加えて、更に２１０℃での粘着力が０．０２（Ｎ／ｃｍ２）以下となるものであることも好ましい。これは上記とは別の観点である、使用済みターゲット材の分離（剥離）しやすさという観点から設定したものである。スパッタリング完了後の使用済みターゲット材は、耐熱性粘着材の粘着力が０．０２（Ｎ／ｃｍ２）以下となる温度まで加熱すれば、容易にバッキングプレートから分離できる。
【００２６】
また本発明のようにボンディング材として２１０℃で粘着力が０．０２（Ｎ／ｃｍ２）以下となる耐熱性粘着材を用いた場合は、上記従来の低融点はんだよりも低い加熱温度でターゲット材を容易に分離できるため加熱処理による反りを抑制できる。
【００２７】
本発明に用いられる耐熱性粘着材としては、上記要件を満足するものであれば特に限定されず、例えば熱可塑性樹脂、ポリエチレン、ポリプロピレン、ポリブテン等のポリオレフィン系樹脂、ＰＥＴ、ＰＢＴ、ＰＥＮ等のポリエステル系樹脂、アクリル酸エステル、メタクリル酸エステルなどのアクリル系樹脂など各種耐熱性粘着材を用いることができる。
【００２８】
耐熱性粘着材の形態も特に限定されず、ゲル状粘着材、液状粘着材、フィルム状粘着材等、各種形態の粘着材を使用することができるが、特にフィルム状粘着材は取扱い性に優れているので望ましく、またフィルム状粘着材としてはフィルム両面に粘着性を有する両面テープが望ましい。即ち、耐熱性両面テープであれば、均一な厚さでターゲット材とバッキングプレートを接合できるので、スパッタ面の高さが均一になってスパッタリング中の放電が均一になる。また耐熱性両面テープであれば、スパッタリング中に熱応力が生じても粘着材が滑り変形することで応力を吸収するため、ターゲット接合体の反りが効果的に抑制される。両面テープを用いた場合のテープの幅、厚み、長さは特に限定されず、上記所望の粘着力Ｓ（Ｎ／ｃｍ２）を維持できるように適宜調節すればよい。また耐熱性両面テープとしては特に熱剥離シート（特定の温度で粘着力を失う性質を有する粘着材）を用いると、上記した２１０℃、好ましくは２００℃、より好ましくは１７０℃で０．０２（Ｎ／ｃｍ２）以下であれば容易にターゲット材を分離することができるので望ましい。
【００２９】
また、本発明では、上記耐熱性粘着材として市販品の粘着材を用いることもできる。粘着材の粘着力は、一般にＪＩＳ  Ｚ０２３７に基づき測定され（被接着対象はアルミ板）、市販品の粘着力（カタログ記載の値）は、上記ＪＩＳ規格の値が掲載されている。本発明では、カタログ記載の粘着力がおおむね、２Ｎ／２０ｍｍ〜１５Ｎ／２０ｍｍのものであれば、本発明で規定する粘着力を満足する。本発明で使用可能な市販品としては、例えば  ３Ｍ製  スコッチＳＨＲ−１９、日東電工製  リバアルファ３１９５０Ｅ、リバクリーン、５０００ＮＳなどの両面粘着材が挙げられる。
【００３０】
なお、本発明において耐熱性粘着材の粘着力Ｓ（Ｎ／ｃｍ２）は、以下のようにして算出される。まず、ターゲット材（２０ｍｍ×２０ｍｍ×厚み１０ｍｍ）とバッキングプレート（２０ｍｍ×２０ｍｍ×厚み１０ｍｍ）の表面を平行研磨（鏡面仕上げ）して脱脂洗浄した後、バッキングプレートの接合面に耐熱性粘着材を貼着し（面積率は１００％）、その上にターゲット材を積層させ、更に５ｋｇｆ（４９Ｎ）の錘を載せて１分間保持してターゲット接合体を作製する。続いてターゲット接合体を引張試験機（インストロン社製万能試験機５８８２型、クロスヘッドスピード６ｍｍ／分）によって剥離強度を測定する。具体的にはターゲット接合体の接合面に垂直方向の引張荷重をかけてターゲット材とバッキングプレートが剥離する最大荷重を測定し、この最大荷重値を接合面積（４ｃｍ２）で除した値を剥離強度とする。剥離強度を４回測定し、その平均を室温における耐熱性粘着材の粘着力とする。１５０℃における粘着力は、上記のようにして作製したターゲット接合体を１５０℃で１０分間保持した後、上記と同様にして剥離強度を測定し、その平均を求めることによって得られる。実際には、使用するターゲット材およびバッキングプレートごとに上記の測定を行なう。後記する実施例では、ターゲット材として種々のＡｌ合金を用い、バッキングプレートとして純Ｃｕを用いたときの結果を示している。またターゲット接合体を加熱して特定の温度の粘着力を測定する場合は、当該特定温度で１０分間保持してから上記測定を行うものとする。
【００３１】
本発明では室温、及び１５０℃（１５０℃で１０分間保持してから測定する）で測定した粘着力が０．４（Ｎ／ｃｍ2）以上であれば、耐熱性粘着材の粘着力は室温から１５０℃まで０．４（Ｎ／ｃｍ2）以上有するものとする。耐熱性粘着材の粘着力は温度が上昇するにつれ低下する傾向にあるため、１５０℃の温度にて本発明で規定する値（０．４以上）になっていれば、当然のことながら、１５０℃未満〜室温の間における粘着力も０．４Ｎ／ｃｍ2以上となるからである。
【００３２】
本発明では上記耐熱性粘着材を使ってターゲット材とバッキングプレートを接合させているが、ターゲット材とバッキングプレートの接合面積（Ｉ）に対する耐熱性粘着材を貼着した面積（ＩＩ）の割合（面積率Ａ％＝［耐熱性粘着材貼着面積（ＩＩ）／接合面積（Ｉ）］×１００）は、８０％以下であることが必要である。面積率Ａを８０％以下としたのは、耐熱性粘着材を貼着した面積の割合が高くなると、ターゲット接合体の導電性が悪化し、スパッタリング中にチャージが生じる恐れがあるからである。好ましい面積率Ａは６０％以下、より好ましくは２０％以下である。なお、耐熱性粘着材の面積率Ａの下限は後記する式（１）を満たすように制御すればよい。
【００３３】
本発明においてターゲット材とバッキングプレートの接合面積とは、ターゲット材とバッキングプレートを接合させた際に、両者が重なり合っている部分の面積をいう。
【００３４】
本発明においては式（１）、すなわち、１．０≦［（Ｓ×Ａ）／Ｆ］（以下、単に式（１）ということがある。）となるように、上記式（１）の各値（自重Ｆ、粘着力Ｓ、面積率Ａ）を調節するとすることによって、粘着力不足によってターゲット接合体の取扱い時やスパッタリング中に、ターゲット材がバッキングプレートから剥離するのを抑制できる。好ましくは上記式（１）が１．５以上となるようにすることが望ましい。
【００３５】
本発明では上記したように導電性の観点から耐熱性粘着材４の面積率Ａを８０％以下となるように規定している。すなわち、接合面は全て耐熱性粘着材４で貼着されておらず、最大でも接合面全体の８０面積％で貼着されており、残りの部分の少なくとも一部はスペーサー５が介在する。スペーサー５をターゲット材２とバッキングプレート３の接合面に設置することによって、ターゲット材２からバッキングプレート３への導電性を高めることができる。
【００３６】
まず、スペーサー５に要求される耐熱性とは、スパッタリング中にスペーサーが溶融しない性質をいう。次に導電性とは、電気を通す性質であるが、本発明では特にスペーサー５を設置することによってターゲット接合体１の導電率が向上できる性質を有するものが望ましく、ターゲット接合体１の導電率が向上しているとは、後記実施例に記載の測定方法に従ってターゲット材２とバッキングプレート３を耐熱性粘着材４と該耐熱性粘着材４の貼着部分以外に設置したスペーサー５を介在させて作製したターゲット接合体１の電気抵抗を測定し（測定温度は室温）、該測定値が１００ｍΩ以下であれば導電性が確保されているとする。
【００３７】
なお、本発明において溶融温度とは、室温から１℃／ｓの昇温速度で対象物質を加熱した場合に、当該物質から液相が生じた温度をいう。
【００３８】
本発明に用いられる耐熱性及び導電性を有するスペーサー５は、少なくともスパッタリング中に溶融せず（好ましいスペーサーの溶融温度は１７０℃以上、より好ましくは２００℃以上、更に好ましくは２１０℃以上）、またスパッタリング中のチャージを防止できる程度の導電性（例えば導電率が８×１０６／ｍ・Ω以上、より好ましくは１０×１０６／ｍ・Ω以上）を有する物質が望ましい。更にスペーサー５は、スパッタリング中にターゲット材２の過熱を防止する観点からはターゲット材２からバッキングプレート３に熱を伝える性質（熱伝導性）も兼備していることが好ましく、これらの要件をすべて満足するものとして例えば金属、より好ましくターゲット材２よりも熱伝導性の高い性質を有し、上記耐熱性及び導電性も満足する金属を用いることが望ましい。このような性質を有する金属としては、例えばＩｎ合金、Ｓｎ合金、アルミニウム、各種アルミニウム合金、銅、各種銅合金が例示され、特にＳｎ合金がよく、具体的にはＳｎ−Ｃｕ−Ａｇ合金（例えば実施例で使用したＳｎ−３原子％Ａｇ−０．５原子％Ｃｕ）などが例示される。もっともターゲット材２やバッキングプレート３の種類、スパッタリング条件などによって要求される特性が異なるため、具体的なスペーサー５の性質は使用状況に応じて適宜選択すればよい。
【００３９】
スペーサー５のサイズや形状についても特に限定されず、所望のサイズ、形状のものを用いればよい。例えば上記特性を有する金属テープや金属箔、従来公知の低融点はんだ材料、スチールウールのようにファインワイヤを任意の形状に束ねたものなどが例示される。
【００４０】
本発明に用いられるスペーサー５は、ターゲット材２とバッキングプレート３の接合面の耐熱性粘着材４が貼着していない箇所に設置することが望ましく、またスペーサー５の設置面積率が高くなるに従ってターゲット接合体１の熱伝導性や導電性も向上することから、ターゲット材２とバッキングプレート３の接合面積から粘着材の貼着面積を除した面積の任意の部分の少なくとも一部、より好ましくは全部に設置してもよい。またターゲット接合体１における均一な導電性や熱伝導性を確保する観点からスペーサー５は均一に分散させて設置することが望ましい。
【００４１】
更にスペーサー５はターゲット材２とバッキングプレート３の双方に接するように設置することが導電性、熱伝導性向上の観点からは望ましい。したがって本発明のターゲット接合体１においては、耐熱性粘着材４とスペーサー５の双方がターゲット材２とバッキングプレート３に接するように、上記耐熱性粘着材４とスペーサー５の厚みを適宜調節することが望ましい。
【００４２】
スペーサー５の固定方法も特に限定されず、従来公知の粘着材、接着剤等を用いてもよいし、或いはスペーサー５を囲うように上記耐熱性粘着材４を設置して、該囲んだ枠内で耐熱性スペーサー５を保持してもよい。なお、粘着材や接着剤等でスペーサー５を固定させた場合、スペーサー５は粘着材や接着剤を介してターゲット材２と接することになるが、通常、固定に使用する程度の粘着材や接着剤の使用量であれば、導電性に与える影響は軽微であり、また例えば耐熱性を有しないか、極めて低い耐熱性を有する粘着材や接着剤を用いてスペーサー５を固定しておけば、スパッタリング中の温度上昇によって粘着材や接着剤が溶融して、スペーサー５とターゲット材２、バッキングプレート３とを直接接触させることができる。
【００４３】
本発明で使用されるターゲット材２としては特に限定されず、所望の組成のターゲット材を使用することができ、例えばアルミニウム、銅、モリブデン、チタン、及び銀、またはその合金よりなる群から選択される少なくとも一種を含むターゲット材を使用することができ、また例えば各種記録媒体用薄膜や半導体等の配線膜や画素電極（ＩＴＯ、ＩＺＯ、ＩＧＺＯなど）などの形成に用いる各種スパッタリングターゲットを使用できる。
【００４４】
本発明で使用されるバッキングプレート３も特に限定されず、各種公知のバッキングプレートを用いることができる。例えば耐熱性、導電性、熱伝導性に優れたバッキングプレートとして、銅、各種銅合金、アルミニウム、各種アルミニウム合金よりなる群から選択される少なくとも一種を含むバッキングプレートが用いられる。またバッキングプレートには冷却水水路等の冷却手段などが設けられていてもよい。
【００４５】
本発明においては、バッキングプレート３やターゲット材２は用途に応じて所望の形状、サイズのものを用いることができ、またバッキングプレート３とターゲット材２は同じ材質であってもよく、あるいは異なる材質であってもよい。
【００４６】
以下、本発明のターゲット接合体の製造方法を説明するが本発明のターゲット接合体の製造方法は以下に限定されず、適宜変更を加えて本発明のターゲット接合体を製造することもできる。
【００４７】
上記本発明のターゲット接合体１は常温下で製造できるが、常温での製造に限定されず、耐熱性粘着材が０．４（Ｎ／ｃｍ２）以上の粘着力を有する温度下（例えば−２０℃〜１５０℃）であればよい。
【００４８】
ターゲット材２及びバッキングプレート３は上記耐熱性粘着材（ボンディング材）４を介して接合されるが、ターゲット材２及びバッキングプレート３の表面（好ましくは両面）を予め平行研磨して鏡面仕上げすることが望ましく、更に脱脂洗浄することが望ましい。
【００４９】
ターゲット材２および／またはバッキングプレート３の接合面側に耐熱性粘着材４を貼着するが、この際、耐熱性粘着材４はターゲット材２とバッキングプレート３の両方に貼着させる。
【００５０】
耐熱性粘着材４の貼着箇所は特に限定されないが、ターゲット接合体１の剥離強度が均一となるように貼着することが望ましく、例えば図２に示すようにバッキングプレート３の接合面周辺（図示しないターゲット材２と重なり合う部分）に沿って接合部分からはみ出さないようにして耐熱性粘着材４を上記面積率の範囲内（８０％以下）で貼着させることが好ましい。また、図２に示すようにスペーサー５の設置箇所を囲うように耐熱性粘着材４を貼着しておけば、スペーサー５が固定されるため、取扱い性がよい。
【００５１】
耐熱性粘着材４をバッキングプレート３に貼着させた後、耐熱性粘着材４が貼着していない接合面の少なくとも一部に、スペーサー５を介在させる。スペーサー５は、ターゲット接合体１の導電性及び熱伝導性を向上させる観点からは、接合面にできるだけ均一分散させて設置することが望ましい。
【００５２】
スペーサー５を所望の位置に設置した後、ターゲット材２とバッキングプレート３を接合させればよい。
【００５３】
本発明ではターゲット材２とバッキングプレート３の接合は常温で行えばよく、両者を接合した後に、荷重を付加することによって耐熱性粘着材４による接合を強固にしている。具体的な付加荷重は特に限定されず、ターゲット材２とバッキングプレート３が耐熱性粘着材４によって十分に圧着される程度の荷重と時間を考慮して決定すればよく、例えば１０Ｎ／ｃｍ２以上の荷重を６０秒以上加えるのがよい。
【００５４】
上記のように荷重を付加して得られたターゲット接合体１はスパッタ装置に設置する等の取扱い時や設置後のスパッタリング中の温度上昇によってターゲット材が剥離したり、或いは反りが生じることがない。
【実施例】
【００５５】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００５６】
実施例１
（ターゲット接合体）
ターゲット材として、表１に示す組成のＡｌ合金スパッタリングターゲット（サイズ：幅２ｃｍ×縦２ｃｍ、厚みは表１参照）を用いた。またバッキングプレートとして純銅（サイズ：幅２ｃｍ×縦２ｃｍ×厚み１ｃｍ）を用いた。ターゲット材とバッキングプレート材の表面（両面）を平行研磨して鏡面仕上げした後、脱脂洗浄した。その後、バッキングプレートの上に耐熱性粘着材（ボンディング材）として耐熱性両面テープ（アクリル系接合テープ、住友３Ｍ社製Ｙ−４９１３：厚さ０．２ｍｍ）を表１記載の面積率（面積率Ａ％）となるように貼付する窓枠外周部を粘着テープで張り合わせ、中心部を正方形状の非接合面とし、そこにスペーサーを配置した（図３参照）。この場合のターゲット材とバッキングプレートの接合面積は４（２ｃｍ×２ｃｍ）ｃｍ２である。更にバッキングプレートの上に上記耐熱性両面テープを貼り付けていない残りの接合部分（非接合面）についてスペーサーとしてＳｎはんだボール（Ｓｎ-３Ａｇ−０．５Ｃｕ：千住金属製ＳＭＩＣスパークルボール、０．２ｍｍφ、溶融温度２１７℃、導電率９×１０6／ｍ・Ｋ：１０００個）を分散させて設置し、上記非接合面の一部を覆うようにした（Ｎｏ．１６はスペーサーなし）。続いて、耐熱性粘着材と耐熱性スペーサーが設置されているバッキングプレートの接合面側にターゲット材の接合面側を積層させた後、ターゲット材の上に表１（接合荷重）に示す重さの錘を載せ、その状態を表１（接合保持時間）に示す時間保持してから、錘を除去してターゲット接合体とした。なお、上記工程は全て室温（２５℃）下で行った。
【００５７】
（単位面積あたりのターゲット材の自重Ｆ）
各試験に用いたターゲット材の質量を測定し、単位面積あたりの質量を算出し、自重Ｆ（Ｎ／ｃｍ２）とした。
【００５８】
（耐熱性粘着材の粘着力Ｓ）
耐熱性粘着材の粘着力Ｓ（Ｎ／ｃｍ2）は、まず表１記載のターゲット材（２０ｍｍ×２０ｍｍ×厚み１０ｍｍ）とＣｕバッキングプレート（２０ｍｍ×２０ｍｍ×厚み１０ｍｍ）の表面を平行研磨（鏡面仕上げ）して脱脂洗浄した後、バッキングプレートの接合面に耐熱性粘着材を貼着し（面積率は１００％）、その上にターゲット材を積層させ、更に５ｋｇｆ（４９Ｎ）の錘を載せて１分間保持してターゲット接合体を作製した。続いてターゲット接合体を引張試験機（インストロン社製万能試験機５８８２型、クロスヘッドスピード６ｍｍ／分）によって剥離強度を測定した。具体的にはターゲット接合体の接合面に垂直方向の引張荷重をかけてターゲット材とバッキングプレートが剥離する最大荷重を測定し、この最大荷重値を接合面積（４００ｍｍ2）で除した値を剥離強度とした。剥離強度は４回測定し、その平均を耐熱性粘着材の粘着力Ｓとした。本実施例では室温、及び１５０℃、２１０℃で粘着力を測定したが、１５０℃、２１０℃で粘着力を測定する際は、接合体とした後に夫々の温度で１０分間保持してから試験を行った。室温及び１５０℃での粘着力が０．４（Ｎ／ｃｍ2）以上であれば、耐熱性粘着材の粘着力は室温から１５０℃まで０．４（Ｎ／ｃｍ2）以上有するものとし、合格と評価した。熱剥離シートを使用したものは、さらに２１０℃での粘着力が０．０２Ｎ／ｃｍ２以下になるものを合格とした。
【００５９】
（式（１）の値）
式（１）の値は、１．０≦［（Ｓ×Ａ）／Ｆ］によって求めた（式中、Ｆ：ターゲット材の自重（Ｎ／ｃｍ2）、Ｓ：耐熱性粘着材の粘着力（Ｎ／ｃｍ2）、Ａ：耐熱性粘着材を貼着した面積率（％））。なお、耐熱性粘着材の粘着力Ｓは１５０℃での粘着力を採用した。
【００６０】
（剥離強度試験）
実施例で作製した各種ターゲット接合体１を上記「耐熱性粘着材の粘着力Ｓ」と同様にして引張試験機にて、接合面に対して垂直方向の引張荷重をかけてターゲット材とバッキングプレートが剥離にいたる最大荷重を求めて、接合面積で除した値を求めた。上記試験を４回行い、その平均値を剥離強度とした。なお、各試験は室温、１５０℃、２１０℃での引張試験を行った。
【００６１】
室温及び、１５０℃での剥離強度は単位面積あたりの該当ターゲット自重以上を合格とした。熱剥離シートを使用した表２ではさらに２１０℃での剥離強度が０（Ｎ／ｃｍ２）または剥離状態にあるものを合格と評価した。結果を表１（粘着テープでの剥離強度）、表２（熱剥離テープでの剥離強度）に示す。なお、試験前にターゲット接合体からターゲット材が剥離していた場合は、「剥離」と記載し、剥離強度は測定しなかった。
【００６２】
（導電性＜電気抵抗＞）
導電性は、上記作製した各ターゲット接合体（試験片：面積率等の接合条件等は各表参照）を四端子法にて電気抵抗を測定した。測定箇所は試験片の対角線上の中央（交点）と、中央から１／４位置２箇所（異なる対角線上の２箇所）の計３箇所を測定して平均を求め、電気抵抗として表記した。測定装置は日置電機製  ３５４１抵抗計を用い、室温、大気下で測定した。電気抵抗率が１００ｍΩ以下であれば、導電性に優れていると評価した。
【００６３】
（接合体の反りの有無）
バッキングプレートとターゲット材を接合した後のターゲット接合体（試験片）の反りの測定も行った。各試験片のサイズを幅３０ｍｍ×縦３０ｍｍ（接合面積９ｃｍ２）とした以外は上記ターゲット接合体と同様にして試験片を作成して、反り量を測定し、反りの有無を評価した。
【００６４】
反り量の測定は試験片の一方の角を水平板の上に固定し、該固定角の対角線上にある試験片の角の浮き上量をマイクロメータで測定し、対角長に対する浮き上がり量の比を求めた。比が１/１００未満のものを反りなしと評価し、合格と判定した。
【００６５】
結果を表１に示す。
【００６６】
【表１】
0005385883.tif 000002
【００６７】
表１に示す様に、本発明の要件を満たすＮｏ．１〜７、９〜１４は剥離強度、導電性に優れていた。特にバッキングプレートの接合面側にターゲット材の接合面側を積層させた後、ターゲット材の上に錘を載せ、その状態の保持時間を１００秒以上としたＮｏ．３はＮｏ．２と比べて、同じくＮｏ．１３はＮｏ．１２と比べて、１５０℃下での剥離強度が一層高くなる傾向を示し、保持時間を長くすることで、ターゲット材とバッキングプレートの圧着による剥離強度向上効果が高まったものと予測される。
【００６８】
一方、耐熱性粘着材の面積率Ａ（％）が８０％を超えたＮｏ．８とＮｏ．１５は導電性が悪かった。具体的には耐熱性粘着材の面積率Ａのみが異なるＮｏ．１、２、４〜８を比べると、面積率Ａが高くなるに従って導電性は悪化する傾向を示し、面積率Ａ（％）が８０％を超えると導電性が悪くなった。同様に面積率Ａのみが異なるＮｏ．９〜１２、１４、１５においても上記と同様の傾向を示した。もっとも耐熱性スペーサーを設置しなかったＮｏ．１６は、面積率Ａ（％）が低くても導電性が劣っていた。
【００６９】
実施例２
（ターゲット接合体）
上記実施例１と同様にしてターゲット接合体を作製し、各特性を調べた。具体的にはターゲット材として、表２に示す純Ａｌスパッタリングターゲット（サイズ：幅２ｃｍ×縦２ｃｍ×厚み１．５ｃｍ）を用いた。またバッキングプレートとして実施例１と同じ純銅を用いた。ターゲット材とバッキングプレート材の表面を研磨、洗浄した後、バッキングプレートの上に耐熱性粘着材（ポリエステル系熱剥離タイプ接合テープ（日東電工製  リバアルファ３１９５０Ｅ、厚さ０．１ｍｍ））を表２記載の面積率（ボンディング材面積率Ａ％）となるように実施例１と同様にして貼着すると共に、耐熱性スペーサーとして実施例１と同じＳｎはんだボール（１０００個）を実施例１と同様にして設置した。続いて、耐熱性粘着材と耐熱性スペーサーが設置されているバッキングプレートの接合面側にターゲット材の接合面側を載置して積層させた後、ターゲット材の上に錘を載せて４９Ｎ／ｃｍ２の荷重を加えて表２（接合保持時間）に示す時間保持してから、錘を除去してターゲット接合体とした。なお、上記工程はいずれも室温（２５℃）で行った。
【００７０】
作製した各ターゲット接合体の剥離強度、導電率、反り量を実施例１と同じ基準で測定した。結果を表２に示す。
【００７１】
【表２】
0005385883.tif 000003
【００７２】
表２に示す様に、本発明の要件を満たすＮｏ．１９〜２２、２４〜２７は、剥離強度、導電率、反り量共に優れており、また２１０℃でターゲット材とバッキングプレートの分離が容易であった。
【００７３】
一方、耐熱性粘着材の面積率Ａ（％）が８０％を超えたＮｏ．２８は導電性が悪かった。具体的には耐熱性粘着材の面積率Ａのみが異なるＮｏ．２４〜２８を比べると、面積率Ａが高くなるに従って導電性は悪化する傾向を示し、面積率Ａ（％）が８０％を超えるＮｏ．２８は導電性が悪くなった。
【００７４】
また式（１）の値を満たさないＮｏ．１８とＮｏ．２３は１５０℃でターゲット材が剥離してしまった。
【００７５】
実施例３
（ターゲット接合体）
上記実施例１と同様にしてターゲット接合体を作製し、各特性を調べた。具体的にはターゲット材として、純Ｃｕスパッタリングターゲット（サイズ：幅２ｃｍ×縦２ｃｍ×厚み２．１ｃｍ、単位面積あたりの自重Ｆ＝０．１８（Ｎ／ｃｍ２））を用いた。またバッキングプレートとして実施例１と同じ純銅製のバッキングプレートを用いた。ターゲット材とバッキングプレート材の表面を研磨、洗浄した後、バッキングプレートの上に耐熱性粘着材（ポリエステル系熱剥離タイプ接合テープ、日東電工製  リバアルファ３１９５０Ｅ、厚さ０．１ｍｍ）を用いて表３記載の面積率（面積率Ａ％）となるように実施例１と同様にして貼付した。なお、耐熱性粘着材の室温での粘着力は１．８（Ｎ／ｃｍ２）、１５０℃での粘着力は０．６（Ｎ／ｃｍ２）、２１０℃での粘着力は０（Ｎ／ｃｍ２）であった。耐熱性スペーサーとして実施例１と同じＳｎはんだボール（１０００個）を実施例１と同様にして設置した。続いて、耐熱性粘着材と耐熱性スペーサーが設置されているバッキングプレートの接合面側にターゲット材の接合面側を載置して積層させた後、ターゲット材の上に錘を載せ４９（Ｎ／ｃｍ２）の荷重を加え、その状態を１２０秒保持してから、錘を除去してターゲット接合体とした。なお、上記工程はいずれも室温（２５℃）で行った。
【００７６】
作製した各ターゲット接合体の剥離強度、導電率、及び反り量を実施例１と同じ基準で測定した。結果を表３に示す。
【００７７】
【表３】
0005385883.tif 000004
【００７８】
表３に示す様に、本発明の要件を満たすＮｏ．１、２は、剥離強度、導電率、反り量共に優れており、また２１０℃でターゲット材とバッキングプレートの分離が容易であった。
【００７９】
一方、式（１）の値を満たさないＮｏ．３は１５０℃でターゲット材が剥離してしまった。
【００８０】
（ターゲット接合体）
上記実施例１と同様にしてターゲット接合体を作製し、各特性を調べた。具体的にはターゲット材として、表４に示す純Ａｌスパッタリングターゲット（サイズ：幅２ｃｍ×縦２ｃｍ×厚み１．５ｃｍ）を用いた。またバッキングプレートとして実施例１と同じ純銅を用いた。ターゲット材とバッキングプレート材の表面を研磨、洗浄した後、バッキングプレートの上に耐熱性粘着材（アクリル系熱両面接着テープ（日東電工製  ５０００ＮＳ、厚さ０．１６ｍｍ））を表４記載の面積率（面積率Ａ％）となるように実施例１と同様にして貼着すると共に、耐熱性スペーサーとして純銅箔（厚さ０．１５ｍｍ）を非接合面全面に設置した（純銅箔のサイズは非接合面積と同一）。続いて、耐熱性粘着材と耐熱性スペーサーが設置されているバッキングプレートの接合面側にターゲット材の接合面側を載置して積層させた後、ターゲット材の上に錘を載せて４９Ｎ／ｃｍ２の荷重を加えて１２０秒保持（接合保持時間）してから、錘を除去してターゲット接合体とした。なお、上記工程はいずれも室温（２５℃）で行った。
【００８１】
作製した各ターゲット接合体の剥離強度、導電率を実施例１と同じ基準で測定した。結果を表４に示す。
【００８２】
【表４】
0005385883.tif 000005
【００８３】
表４に示す様に、本発明の要件を満たすＮｏ．１〜５は、剥離強度、導電率共に優れていた。
【００８４】
一方、耐熱性粘着材の面積率Ａ（％）が８０％を超えたＮｏ．６は導電性が悪かった。
【符号の説明】
【００８５】
１  ターゲット接合体
２  ターゲット材
３  バッキングプレート
４  耐熱性粘着材（ボンディング材）
５  耐熱性スペーサー
【図１】
0005385883.tif 000006
【図２】
0005385883.tif 000007
【図３】
0005385883.tif 000008